"Aポリカーボネート樹脂99~30重量及びB芳香族ポリエステル系樹脂1~70重量からなる、樹脂混合物100重量部に対して、C下記一般式Iで表される構造を有するリグノフェノール1~50重量部を含むことを特徴とするポリカーボネート樹脂組成物。式中、R1及びR4はアルキル基、アリール基、アルコキシ基、アラルキル基又はフェノキシ基を示し、R2はヒドロキシアリール基又はアルキル置換ヒドロキシアリール基を示し、R3はヒドロキシアルキル基、アルキル基、アリール基、アルキル置換アリール基又は-OR5R5は水素原子、アルキル基又はアリール基を示すを示し、水素原子以外のR1~R5はそれぞれ置換基を有していてもよく、p及びqは0~4の整数を示す。ただし、pが2以上である場合、複数のR1はそれぞれ同じであっても異なっていてもよく、また、qが2以上である場合、複数のR4はそれぞれ同じであっても異なっていてもよい。Aポリカーボネート樹脂が芳香族ポリカーボネート樹脂である請求項1に記載のポリカーボネート樹脂組成物。B芳香族ポリエステル系樹脂が、ポリエチレンテレフタレート又はポリブチレンテレフタレートである、請求項1又は2に記載のポリカーボネート樹脂組成物。請求項1~3のいずれかに記載のポリカーボネート樹脂組成物を成形してなる成形体。本発明は、ポリカーボネート樹脂にポリエステル系樹脂を配合した樹脂組成物について、ハロゲン系難燃剤及びリン系難燃剤を用いることなく、バイオマス度植物化度が高く、二酸化炭素排出量削減や化石原料低減など環境性能に優れるとともに、耐湿熱性、流動性、耐衝撃性及び難燃性にも優れ、高い耐熱性を保持したまま、高流動化が可能であり、耐溶剤性の向上も可能で、リグノフェノールの分散性が向上するとともに、ポリカーボネート樹脂とポリエステル系樹脂との相溶性も良好であり、透明感と光沢のある成形体が得られるポリカーボネート樹脂組成物及びそれを用いた成形体を提供することを目的とする。本発明者らは、鋭意検討を進めた結果、Aポリカーボネート樹脂、B芳香族ポリエステル系樹脂、及びCリグノフェノールを特定の割合で配合することにより上記目的が達成されることを見出し、本発明を完成させるに至った。すなわち、本発明は、下記のポリカーボネート樹脂組成物を提供するものである。1.Aポリカーボネート樹脂99~30重量及びB芳香族ポリエステル系樹脂1~70重量からなる、樹脂混合物100重量部に対して、C下記一般式Iで表される構造を有するリグノフェノール1~50重量部を含むことを特徴とするポリカーボネート樹脂組成物。式中、R1及びR4はアルキル基、アリール基、アルコキシ基、アラルキル基又はフェノキシ基を示し、R2はヒドロキシアリール基又はアルキル置換ヒドロキシアリール基を示し、R3はヒドロキシアルキル基、アルキル基、アリール基、アルキル置換アリール基又は-OR5R5は水素原子、アルキル基又はアリール基を示すを示し、水素原子以外のR1~R5はそれぞれ置換基を有していてもよく、p及びqは0~4の整数を示す。ただし、pが2以上である場合、複数のR1はそれぞれ同じであっても異なっていてもよく、また、qが2以上である場合、複数のR4はそれぞれ同じであっても異なっていてもよい。2.Aポリカーボネート樹脂が芳香族ポリカーボネート樹脂である上記1に記載のポリカーボネート樹脂組成物。3.B芳香族ポリエステル系樹脂が、ポリエチレンテレフタレート又はポリブチレンテレフタレートである、上記1又は2に記載のポリカーボネート樹脂組成物。4.上記1~3のいずれかに記載のポリカーボネート樹脂組成物を成形してなる成形体。本発明によれば、ポリカーボネート樹脂にポリエステル系樹脂を配合した樹脂組成物について、ハロゲン系難燃剤及びリン系難燃剤を用いることなく、環境にやさしいバイオマス原料であるリグノフェノールを用いることにより、バイオマス度植物化度が高く、二酸化炭素排出量削減や化石原料低減など環境性能に優れるとともに、耐湿熱性、流動性、耐衝撃性及び難燃性にも優れ、高い耐熱性を保持したまま、高流動化が可能であり、耐溶剤性の向上も可能で、リグノフェノールの分散性が向上するとともに、ポリカーボネート樹脂とポリエステル系樹脂との相溶性も良好であり、透明感と光沢のある成形体が得られる。本発明のポリカーボネート樹脂組成物は、Aポリカーボネート樹脂、B芳香族ポリエステル系樹脂、及びCリグノフェノールを含むポリカーボネート樹脂組成物である。以下、各成分及びその他添加し得る成分について説明する。[Aポリカーボネート樹脂]本発明においてAポリカーボネート樹脂は、芳香族ポリカーボネート樹脂であっても脂肪族ポリカーボネート樹脂であってもよいが、芳香族ポリカーボネート樹脂を用いることが耐衝撃性、耐熱性がより優れることから好ましい。芳香族ポリカーボネート樹脂芳香族ポリカーボネート樹脂としては、通常、二価フェノールとカーボネート前駆体との反応により製造される芳香族ポリカーボネート樹脂を用いることができる。芳香族ポリカーボネート樹脂は、他の熱可塑性樹脂に比べて、耐熱性、難燃性及び耐衝撃性が良好であるため樹脂組成物の主成分とすることができる。二価フェノールとしては、様々なものを挙げることができるが、4,4’-ジヒドロキシジフェニル;1,1-ビス4-ヒドロキシフェニルメタン、1,1-ビス4-ヒドロキシフェニルエタン、及び2,2-ビス4-ヒドロキシフェニルプロパンビスフェノールA等のビス4-ヒドロキシフェニルアルカン;ビス4-ヒドロキシフェニルシクロアルカン;ビス4-ヒドロキシフェニルオキシド;ビス4-ヒドロキシフェニルスルフィド;ビス4-ヒドロキシフェニルスルホン;ビス4-ヒドロキシフェニルスルホキシド;ビス4-ヒドロキシフェニルケトン等を挙げることができる。なかでも、ビスフェノールAが好ましい。二価フェノールとしては、これらの二価フェノールの一種を用いたホモポリマーでも、二種以上を用いたコポリマーであってもよい。さらに、多官能性芳香族化合物を二価フェノールと併用して得られる熱可塑性ランダム分岐ポリカーボネート樹脂であってもよい。カーボネート前駆体としては、カルボニルハライド、ハロホーメート、炭酸エステル等が挙げられ、具体的にはホスゲン、二価フェノールのジハロホーメート、ジフェニルカーボネート、ジメチルカーボネート、及びジエチルカーボネート等が挙げられる。本発明で用いる芳香族ポリカーボネート樹脂の製造においては、必要に応じて末端停止剤を用いることができ、例えば、下記一般式IIで表される一価フェノール化合物が挙げられる。式中、R10は炭素数1~35のアルキル基を示し、aは0~5の整数を示す。一般式IIで表される一価フェノール化合物としてはパラ置換体が好ましい。一価フェノール化合物の具体例としては、フェノール、p-クレゾール、p-tert-ブチルフェノール、p-tert-オクチルフェノール、p-クミルフェノール、p-ノニルフェノール、及びp-tert-アミルフェノール等を挙げることができる。これらの一価フェノールはそれぞれ単独で用いてもよいし、二種以上を組み合わせて用いてもよい。本発明で用いる芳香族ポリカーボネート樹脂は、分岐構造を有していてもよい。分岐構造を導入するためには分岐剤を用いればよく、例えば1,1,1-トリス4-ヒドキシフェニルエタン;α,α’,α-トリス4-ヒドロキシフェニル-1,3,5-トリイソプロピルベンゼン;1-α-メチル-α-4’-ヒドロキシフェニルエチル-4-α’,α’-ビス4-ヒドロキシフェニルエチルベンゼン;フロログルシン、トリメリット酸、及びイサチンビスo-クレゾール等の官能基を三個以上有する化合物等を用いることができる。本発明で用いる芳香族ポリカーボネート樹脂の粘度平均分子量は、樹脂組成物の物性面から、10,000~40,000であることが好ましく、13,000~30,000であることがより好ましい。また、本発明において、芳香族ポリカーボネート樹脂として、芳香族ポリカーボネート-ポリオルガノシロキサン共重合体であるか又は芳香族ポリカーボネート-ポリオルガノシロキサン共重合体を含むものを用いることにより、難燃性及び低温における耐衝撃性をさらに向上することができる。該共重合体を構成するポリオルガノシロキサンは、ポリジメチルシロキサンであることが難燃性の点からより好ましい。[B芳香族ポリエステル系樹脂]本発明において、B芳香族ポリエステル系樹脂は、ポリカーボネート樹脂組成物の耐溶剤性の向上や、高流動化させて透明感と光沢のある成形体が得られるようにする成分である。本発明の芳香族ポリエステル系樹脂としては、種々のものを使用することができるが、特に二官能性カルボン酸成分とアルキレングリコール成分を重縮合して得られるポリエステル樹脂が好適である。ここで、二官能カルボン酸成分及びアルキレングリコール成分として次のものを挙げることができる。二官能性カルボン酸としては、テレフタル酸,イソフタル酸,ナフタレンジカルボン酸等の芳香族ジカルボン酸を挙げることができる。これらの中ではテレフタル酸が好ましく、本発明の効果を損なわない範囲内で他の二官能性カルボン酸を併用することができる。次に、アルキレングリコール成分としては、特に制限はないが、具体的には、エチレングリコール,プロピレン-1,2-グリコール,プロピレン-1,3-グリコール,ブチレン-1,4-グリコール,ブチレン-2,3-グリコール,ヘキサン-1,6-ジオール,オクタン-1,8-ジオール,ネオペンチルグリコール,デカン-1,10-ジオールのような炭素数2~10を有する脂肪族ジオール等を用いることができる。中でも、エチレングリコール,ブチレングリコールが好適である。本発明において、B芳香族ポリエステル系樹脂としては、ポリエチレンテレフタレート、ポリブチレンテレフタレート、ポリトリメチレンテレフタレート、ポリエチレンナフタレート、ポリブチレンナフタレート、ポリアリレート等が挙げられ、中でも、ポリエチレンテレフタレート又はポリブチレンテレフタレートが好ましい。このB成分である芳香族ポリエステル系樹脂の製造は、チタン,ゲルマニウム,アンチモン等を含有する重縮合触媒の存在下又は不存在下において通常の方法で実施することができる。例えば、ポリエチレンテレフタレートは、通常テレフタル酸とエチレングリコールとをエステル化反応せしめるか、又はジメチルテレフタレートのような低級アルキルエステルとエチレングリコールとをエステル交換せしめて、テレフタル酸のグリコールエステル及び/又はその低重合体を製造する第1段階の反応と、該グリコールエステル及び/又はその低重合体をさらに重合せしめて重合度の高いポリマーとする第2段階の反応により製造される。[Cリグノフェノール]本発明においてCリグノフェノールは、下記一般式Iで表される構造を有する。一般式I中、R1及びR4はアルキル基好ましくは炭素数1~4のアルキル基であり、具体的にはメチル基、エチル基、プロピル基等、アリール基好ましくは炭素数6~10のアリール基であり、具体的にはフェニル基等、アルコキシ基好ましくは炭素数1~4のアルコキシ基であり、具体的にはメトキシ基、エトキシ基、プロポキシ基等、アラルキル基好ましくは炭素数12~20のアラルキル基であり、具体的にはベンジル基等又はフェノキシ基を示す。R2は、ヒドロキシアリール基好ましくは炭素数6~14のヒドロキシアリール基であり、具体的には2-ヒドロキシフェニル基、3-ヒドロキシフェニル基、4-ヒドロキシフェニル基等又はアルキル置換ヒドロキシアリール基好ましくは炭素数7~18のヒドロキシアリール基であり、具体的には2-ヒドロキシ-5-メチルフェニル基、3-ヒドロキシ-5-メチルフェニル基、4-ヒドロキシ-5-メチルフェニル基等を示し、R3はヒドロキシアルキル基好ましくは炭素数1~4のヒドロキシアルキル基であり、具体的にはヒドロキシメチル基、ヒドロキシエチル基等、アルキル基好ましくは炭素数1~4のアルキル基であり、具体的にはメチル基、エチル基、プロピル基等、アリール基好ましくは炭素数6~10のアリール基であり、具体的にはフェニル基等、アルキル置換アリール基好ましくは炭素数1~10のアルキル基で置換されたアリール基であり、具体的にはトルイル基、キシリル基等又は-OR5R5は水素原子、アルキル基、好ましくは炭素数1~10のアルキル基又はアリール基、好ましくは炭素数6~10のアリール基を示すを示す。水素原子以外のR1~R5はそれぞれ置換基を有していてもよく、p及びqは0~4の整数を示す。ただし、pが2以上である場合、複数のR1はそれぞれ同じであっても異なっていてもよく、また、qが2以上である場合、複数のR4はそれぞれ同じであっても異なっていてもよい。本発明において上記一般式Iで表される構造は、天然由来の構造が好ましい。天然由来構造の場合、上記一般式I中のR1及びR4は樹種によって決まり、R1及びR4で示される置換基はメトキシ基であって、p及びqがそれぞれ1又は2の構造、あるいはR1及びR4で示される置換基の一方又は両方を有さない構造のみが存在する。例えば、一般に針葉樹はメトキシ基が1つの3-置換体であり、広葉樹草本類はメトキシ基が1つの3-置換体と、メトキシ基が2つの3,5-置換体とが1:1で存在する。また、いずれの樹種も幼樹の場合、メトキシ基である上記置換基を一部有さない構造が含まれることがある。R3は、天然由来構造においてヒドロキシメチル基である。R2は、天然由来構造であっても上述と同じく、ヒドロキシアリール基好ましくは炭素数6~14のヒドロキシアリール基であり、具体的には2-ヒドロキシフェニル基、3-ヒドロキシフェニル基、4-ヒドロキシフェニル基等又はアルキル置換ヒドロキシアリール基好ましくは炭素数7~18のヒドロキシアリール基であり、具体的には2-ヒドロキシ-5-メチルフェニル基、3-ヒドロキシ-5-メチルフェニル基、4-ヒドロキシ-5-メチルフェニル基等等を示す。本発明において、天然由来構造のR2を自在に制御することにより、Cリグノフェノールとしてのバリエーションを増やすことができる。上記一般式Iで示されるリグノフェノールの重量平均分子量は、ポリスチレン換算で1,000~200,000であることが好ましく、より好ましくは3,000~100,000である。そして、上記一般式Iで示されるリグノフェノールの両末端基はフェノール性水酸基であることが望ましく、すなわち、一方が水酸基であり、もう一方は水素原子であることが望ましい。また、本発明において用いることができるC成分の上記一般式Iで表される具体的な構造としては、例えば下記式IIIで表すリグノクレゾール構造が挙げられる。リグノフェノールリグノフェノールとは、材木や紙等に含まれるリグニンから誘導される化合物であり、リグニンは、例えば木の細胞骨格を形成する炭水化物の隙間に充填されている、細胞間の接着物質として働くものである。リグニンの構造は非常に複雑であり、そのまま使用することは困難であるため、リグノフェノールに変換して用いることが有用である。Cリグノフェノールの製造方法本発明のC成分は、木材や紙等のリグノセルロース系物質にフェノール誘導体を添加した後、酸で加水分解してリグノフェノールと炭水化物とに分離することにより得ることができる。また、C成分は上記リグノフェノールのアルカリ処理誘導体、あるいは上記リグノフェノール又は上記リグノフェノールのアルカリ処理誘導体における水酸基を保護した誘導体を含むものである。リグノセルロース系物質としては、木質化した材料、主として木材である各種材料、例えば、木粉、チップ、廃材、及び端材等を挙げることができる。また用いる木材としては、針葉樹や広葉樹等任意の種類のものを使用するこができる。さらに、各種草本植物、それに関連する試料、例えば、農産廃棄物等も使用できる。これらの材料を用いてリグノフェノールを分離する際、分離過程において加熱及び加圧しないで得られたものが好ましく用いられる。フェノール誘導体としては、1価のフェノール誘導体、2価のフェノール誘導体又は3価のフェノール誘導体等を用いることができる。1価のフェノール誘導体の具体例としては、フェノール、ナフトール、アントロール、アントロキノンオール等が挙げられ、それぞれ1以上の置換基を有していてもよい。2価のフェノール誘導体の具体例としては、レゾルシノール、ヒドロキノン等が挙げられ、それぞれ1以上の置換基を有していてもよい。3価のフェノール誘導体の具体例としては、ピロガロール等が挙げられ、1以上の置換基を有していてもよい。例えば、ヒドロキシアントラセン、メトキシフェノールモノジトリ、メチルカテコール、ビフェニル、ジメチルヒドロキシアリール、トリメチルヒドロキシアリール等の上記に挙げた以外を含むものもフェノール誘導体として用いることができる。フェノール誘導体が有していてもよい置換基の種類は特に限定されず、任意の置換基を有していてもよいが、好ましくは電子吸引性の基ハロゲン原子等以外の基であり、例えば、アルキル基メチル基、エチル基、プロピル基等、アルコキシ基メトキシ基、エトキシ基、プロポキシ基等、及びアリール基フェニル基等等が挙げられる。また、フェノール誘導体上のフェノール性水酸基の2つあるオルト位のうちの少なくとも片方は無置換であることが好ましい。フェノール誘導体の特に好ましい例は、クレゾール、特にm-クレゾール又はp-クレゾールである。酸としては、セルロースに対する膨潤性を有する酸が好ましい。酸の具体例としては、例えば濃度65質量以上の硫酸例えば、72質量の硫酸、85質量以上のリン酸、38質量以上の塩酸、p-トルエンスルホン酸、トリフルオロ酢酸、トリクロロ酢酸、及びギ酸等を挙げることができる。上記のようにして得られたリグノフェノールの抽出分離方法としては、例えば、次の2種類の方法が挙げられる。第1の方法は、特許第2895087号公報に記載されている方法である。具体的には、木粉等のリグノセルロース系物質に液状のフェノール誘導体を浸透させることによりリグニンをフェノール誘導体に溶媒和させ、次に濃酸を添加してリグノセルロース系材料を溶解させる。このとき、リグニン基本構成単位の側鎖α位のカチオンが、フェノール誘導体により攻撃され、ベンジル位にフェノール誘導体が導入されたリグノフェノールがフェノール誘導体相に生成される。そして、フェノール誘導体相からリグノフェノールを抽出する方法である。フェノール誘導体相からのリグノフェノールの抽出は、フェノール誘導体相を、大過剰のエチルエーテルに加えて得た沈殿物を集めて、アセトンに溶解する。アセトン不溶部を遠心分離により除去し、アセトン可溶部を濃縮する。このアセトン可溶部を、大過剰のエチルエーテルに滴下し、沈殿区分を集める。この沈殿区分から溶媒を留去した後、乾燥処理し、乾燥物としてリグノフェノールを得る。なお、粗リグノフェノールは、フェノール誘導体相を単に減圧蒸留により除去することで得られる。また、アセトン可溶部を、そのままリグノフェノール溶液として、誘導体化処理アルカリ処理に用いることもできる。第2の方法は、特開2001-64494号公報に記載されている方法である。具体的には、リグノセルロース系物質に、固体状あるいは液体状のフェノール誘導体を溶解した溶媒を浸透させた後、溶媒を留去するフェノール誘導体の収着工程。次に、このリグノセルロース系材料に濃酸を添加してセルロース成分を溶解させ、第1の方法と同様リグノフェノールがフェノール誘導体相に生成され、リグノフェノールを抽出する方法である。リグノフェノールの抽出は、第1の方法と同様にして行うことができる。あるいは、他の抽出方法として、濃酸処理後の全反応液を過剰の水中に投入し、不溶区分を遠心分離にて集め、脱酸後、乾燥する。この乾燥物にアセトンあるいはアルコールを加えてリグノフェノールを抽出する。さらに、この可溶区分を第1の方法と同様に、過剰のエチルエーテル等に滴下して、リグノフェノールを不溶区分として得る方法である。これら第1又は第2の2種類の方法においては、第2の方法が、なかでも特に後者の抽出方法、すなわち、リグノフェノールをアセトンあるいはアルコールにて抽出分離する方法が、フェノール誘導体の使用量が少なくてすむため経済的である。また、この方法が、少量のフェノール誘導体で、多くのリグノセルロース系材料を処理できるため、リグノフェノールの大量合成に適している。上記方法で得られた本発明のC成分は、一般的には以下のような特徴を有する。ただし、本発明で用いるC成分の特徴は以下のものに限定されることはない。1重量平均分子量は約1,000~200,000程度である。2分子内に共役系をほとんど有さず、その色調は極めて淡色である。3針葉樹由来のもので約170°C、広葉樹由来のもので約130°Cに融点を有する。4側鎖α位へのフェノール誘導体の選択的グラフティングの結果、フェノール性水酸基量が非常に多く、高いフェノール特性が付与されたリグニン誘導体である。5リグニン構成単位の芳香核と側鎖α位にグラフティングされたフェノール誘導体の芳香核とでジフェニルメタン型構造を形成し、自己縮合は抑制されている。6メタノール、エタノール、アセトン、ジオキサン、ピリジン、THFテトラヒドロフラン、DMFジメチルホルムアミド等各種溶媒に容易に溶解する。また、上記方法で得られたC成分は、さらにアルカリ処理することにより誘導体化してから用いることができる。天然リグニンより相分離プロセスにより得られたリグノフェノールは、その活性炭素のα位がフェノール誘導体でブロックされているので、総体として安定である。しかし、アルカリ性条件下ではそのフェノール性水酸基は容易に解離し、生じたフェノキシドイオンは立体的に可能な場合には隣接炭素のβ位を攻撃する。これによりβ位のアリールエーテル結合は開裂し、リグノフェノールは低分子化され、さらに導入フェノール核にあったフェノール性水酸基がリグニン母体へと移動する。したがって、アルカリ処理された誘導体はアルカリ処理する前のリグノフェノールよりも疎水性が向上することが期待される。このときγ位の炭素に存在するアルコキシドイオンあるいはリグニン芳香核のカルバニオンがβ位を攻撃することも期待されるが、これはフェノキシドイオンに比べはるかに高いエネルギーを必要とする。したがって、緩和なアルカリ性条件下では導入フェノール核のフェノール性水酸基の隣接基効果が優先的に発現し、より厳しい条件下ではさらなる反応が起こり、いったんエーテル化されたクレゾール核のフェノール性水酸基が再生し、これによりリグノフェノールはさらに低分子化されるとともに水酸基が増えることにより親水性が上がることが期待される。さらに、リグノフェノール及びそれをアルカリ処理したリグノフェノール誘導体には、フェノール性及びアルコール性水酸基が存在するため多様な特性を示すことになる。この水酸基を保護することにより異なる別の特性を示す誘導体を得ることができる。水酸基を保護する方法としては、例えば、アシル基例えば、アセチル基、プロピオニル基、ベンジル基等が挙げられ、好ましくはアシル基等の保護基で水酸基を保護することが挙げられる。また、ハイドロキシメチル化を行うことにより、新たなベンジル構造が生じ、よりバリエーションが広げることができる。[Aポリカーボネート樹脂、B芳香族ポリエステル系樹脂及びCリグノフェノールとの配合割合]Aポリカーボネート樹脂、B芳香族ポリエステル系樹脂及びCリグノフェノールとの配合割合は、A成分99~30質量及びB成分1~70質量からなる樹脂混合物100質量部に対して、C成分は1~50質量部である。A成分とB成分との合計量中のA成分が99質量を超えると流動性、耐溶剤性を改善する効果が低下し、30質量未満であると耐衝撃性、耐熱性及び難燃性が低下するので好ましくない。好ましくは、A成分90~70質量、B成分10~30質量であり、さらに好ましくは、A成分95~70質量、B成分5~30質量である。また、C成分が1質量部未満であると難燃性及び流動性を向上させることができず、50質量部を越えると流動性が極めて高くなることにより成形性が悪化し、成形が困難となるので好ましくない。C成分は、好ましくは3~35質量部でありさらに好ましくは10~30質量部である。[添加剤成分]本発明のポリカーボネート樹脂組成物は、A~C成分とともに、添加剤成分を必要により添加含有させることができる。例えば、フェノール系、リン系、イオウ系酸化防止剤、帯電防止剤、ポリアミドポリエーテルブロック共重合体永久帯電防止性能付与、ベンゾトリアゾール系やベンゾフェノン系の紫外線吸収剤、ヒンダードアミン系の光安定剤耐候剤、抗菌剤、相溶化剤、着色剤染料、顔料等が挙げられる。添加剤成分の添加量は、本発明のポリカーボネート樹脂組成物の特性が維持される範囲であれば特に制限はない。[混練成形]本発明のポリカーボネート樹脂組成物は、A~C成分を前記割合で配合し、さらに必要に応じて用いられる添加剤成分を適当な割合で添加し、混練することにより得られる。このときの配合及び混練は、通常用いられている機器、例えばリボンブレンダー、ドラムタンブラー等で予備混合して、ヘンシェルミキサー、バンバリーミキサー、単軸スクリュー押出機、二軸スクリュー押出機、多軸スクリュー押出機、及びコニーダ等を用いる方法で行うことができる。混練の際の加熱温度は、通常240~300°Cの範囲で適宜選択される。本発明のポリカーボネート樹脂組成物は、上記の溶融混練成形機、あるいは、得られたペレットを原料として、射出成形法、射出圧縮成形法、押出成形法、ブロー成形法、プレス成形法、真空成形法、及び発泡成形法等により各種成形体を製造することができる。特に、上記溶融混練方法により、ペレット状の成形原料を製造し、次いでこのペレットを用いて、射出成形あるいは射出圧縮成形による射出成形体の製造に好適に用いることができる。本発明は、また前述した本発明のポリカーボネート樹脂組成物を成形してなる成形体をも提供する。本発明のポリカーボネート樹脂組成物を成形してなる成形体、好ましくは射出成形体射出圧縮を含むであり、複写機、ファックス、テレビ、ラジオ、テープレコーダー、ビデオデッキ、パソコン、プリンター、電話機、情報端末機、冷蔵庫、電子レンジ等のOA機器、家庭電化製品、電気電子機器のハウジングや各種部品等に用いられる。本発明を実施例によりさらに詳しく説明するが、本発明はこれらにより何ら限定されるものではない。各例で得られた樹脂組成物の性能試験は、次のとおり行った。1メルトインデックスMI:流動性測定条件樹脂温260°C、荷重21.18Nにおいて、ASTM規格D-1238に準拠し測定した。2アイゾット衝撃強度IZOD:耐衝撃性厚さ1/8インチの試験片を用いて、ASTM規格D-256に準拠し、測定温度23°Cにて測定した。3熱変形温度荷重たわみ温度:耐熱性ASTM規格D-648に準拠して曲げ応力1.8MPaで測定した。4酸素指数LOI:難燃性ASTM規格D-2863に準拠し測定した。酸素指数とは、試験片が燃焼を維持するのに必要な最低酸素濃度を空気中の容量で示した値である。5耐湿熱性耐湿熱性は、60°C、湿度80の環境下に300時間、平板状試験片80mm×80mm×1mmを放置した後、目視により表面変形の有無を判定した。○は、表面の変形が認められない。×は、表面のふくれ、変形が認められる。6成形外観目視により観察した。真珠光沢やシルバーなどの外観不良が見られない場合を○、真珠光沢あるいはシルバーなどの外観不良が見られるもの場合を×とした。7耐グリース性:耐溶剤性耐薬品性評価法1/4楕円のよる限界歪みに準拠した。図1斜視図に示す、1/4楕円の面に試験片厚み=3mmを固定し、試験片にアルバニアグリース昭和シェル石油社製を塗布し、48時間保持した。クラックが発生する最小長さXを読み取り、下記の式1より限界歪みを求めた。また、各例で用いた各成分は次のとおりである。Aポリカーボネート樹脂芳香族ポリカーボネート樹脂:商品名タフロンA1900[出光興産株式会社製、粘度平均分子量=19,500]B芳香族ポリエステル系樹脂ポリエチレンテレフタレートPET:[三井化学株式会社製]商品名J125ポリブチレンテレフタレートPBT:[三菱レイヨン株式会社製]商品名N1300Cリグノフェノールリグノクレゾール:前記式IIIに示すリグノクレゾール:ブナの木粉をp-クレゾールを含むアセトン溶液に浸漬して、木粉にp-クレゾールを収着させた。収着後の木粉に72質量の硫酸を添加し激しく攪拌した。攪拌停止後浄水を加え放置し、上澄みをデカンテーションする操作を6回繰り返して酸と過剰のp-クレゾールを取り除いた。容器内の沈殿物を乾燥し、これにアセトンを加え、式IIIの構造を有するリグノクレゾールを抽出した後、アセトンを留去した。具体的には、特開2001-64494号公報の実施例1と同様に行った。その他成分ポリ乳酸PLA:[ネイチャーワークス製]商品名3001Dリン系難燃剤BDP:ビスフェノールAビスジフェニルホスフェート[株式会社ADEKA製][実施例1~4及び比較例1~5]表1に示す割合で上記各成分を配合し、押出機機種名:VS40、田辺プラスチック機械株式会社製に供給し、240°Cで溶融混練し、ペレット化した。なお、すべての実施例及び比較例において、フェノール系酸化防止剤としてイルガノックス1076BASF社製0.2質量部及びリン系酸化防止剤としてアデカスタブC株式会社ADEKA製0.1質量部をそれぞれ配合した。得られたペレットを、120°Cで12時間乾燥させ後、射出成形機東芝機械株式会社製、型式:IS100Nシリンダー温度260°C、金型温度80°Cの条件で射出成形して試験片を得た。得られた試験片を用いて性能を上記性能試験によって評価し、その結果を表1に示した。表1より次のことが分った。実施例1~4Aポリカーボネート樹脂にB芳香族ポリエステル系樹脂及びCリグノフェノールを添加すると、流動性、耐衝撃性、耐熱性に優れるとともに、難燃性、耐溶剤性及び耐湿熱性にも優れ、しかも成形外観がよいポリカーボネート樹脂組成物を得ることができる。比較例1~5B芳香族ポリエステル系樹脂を用いないと流動性、耐衝撃性が低下するとともに、シルバーが発生し外観不良となり比較例1、B芳香族ポリエステル系樹脂の代わりに、ポリ乳酸を用いた場合でも、耐衝撃性が低く、光沢が無く外観不良であり比較例5、Cリグノフェノールの配合量が多すぎると成形が困難となり、射出成形できない比較例3。また、Aポリカーボネート樹脂の配合割合が少なくなると、流動性が高すぎて、耐衝撃性、耐熱性が低下するとともに、難燃性も低下する比較例2。そして、Bリグノフェノールに変えてリン系難燃剤を用いても、耐衝撃性、耐熱性及び耐湿熱性が劣るものとなる比較例4。"